(57)【要約】【課題】保存安定性に優れ、かつ、黒ポツ、カブリが少ないハロゲン化銀写真感光材料を提供することである。【解決手段】支持体上に少なくとも１層の感光性ハロゲン化銀乳剤層を有するハロゲン化銀写真感光材料において、該ハロゲン化銀乳剤層が親水性基を有する含窒素複素環メルカプト化合物、親水性基を有しない含窒素複素環メルカプト化合物、及び、ポリマーラテックスを含有することを特徴とするハロゲン化銀写真感光材料。【選択図】　なし【特許請求の範囲】
【請求項１】
支持体上に少なくとも１層のハロゲン化銀乳剤層を有するハロゲン化銀写真感光材料において、該ハロゲン化銀乳剤層中に親水性基を有する含窒素複素環メルカプト化合物、親水性基を有しない含窒素複素環メルカプト化合物、及び、ポリマーラテックスを含有することを特徴とするハロゲン化銀写真感光材料。
【請求項２】
前記親水性基を有する含窒素複素環メルカプト化合物が親水性基を有するメルカプトテトラゾール、もしくはその置換誘導体である請求項１に記載のハロゲン化銀写真感光材料。
【請求項３】
前記ハロゲン化銀乳剤層がヒドラジン化合物を含有する請求項１または２に記載のハロゲン化銀写真感光材料。
【請求項４】
前記ポリマーラテックスがスチレンブタジエン系ラテックスである請求項１、２または３に記載のハロゲン化銀写真感光材料。
【発明の詳細な説明】
【０００１】
【発明の属する技術分野】
本発明は、ハロゲン化銀写真感光材料に関するものであり、詳しくは印刷製版用ハロゲン化銀写真感光材料に関するものである。
【０００２】
【従来の技術】
最近の印刷製版分野ではコンピューター上で原稿を作成し、イメージセッターといわれる出力機で直接最終ネガ版を形成させる方法がほとんどである。このようなイメージセッターで出力される感光材料は、高照度、短時間露光に対する高感度が要求される。しかし、高感度化に伴い保存経時中にカブリが増加するという問題が生じた。
【０００３】
一方、近年では、ヒドラジン化合物を含有するハロゲン化銀写真感光材料を用いて超硬調画像を得る方法が一般的になりつつある。しかしながら、ヒドラジン化合物を用いたハロゲン化銀写真感光材料では超硬調な網点画像が得られる反面、強い現像性のために未露光で銀が抜けるべき部分においても黒化が起こり、網点階調を狭くしてしまう。これは黒ポツと称され、超硬調写真感光材料においては重大な問題となる。特に近年は迅速処理化が進んでいるため、乾燥効率を高める目的でゼラチンバインダーを減少させる方向にある。これは黒ポツの増大を引き起こし、カブリが発生しやすくなる。特に、高温高湿度条件下に長期間保存された場合にはカブリの発生は顕著となる。
【０００４】
従来より、ハロゲン化銀写真感光材料中には、メルカプト基を有する含窒素複素環化合物をカブリ抑制のために添加することは知られている（例えば、特許文献１〜３）。しかしながら、保存経時による感度低下等の問題があった。
【０００５】
【特許文献１】
特開平１２−１１２０５１（第２頁）
【特許文献２】
特開２００１−２２０１８（第２頁）
【特許文献３】
特開２００１−２４２５８６（第２頁）
【０００６】
【発明が解決しようとする課題】
したがって、本発明の目的は、保存安定性に優れ、かつ、黒ポツ、カブリの少ないハロゲン化銀写真感光材料を提供することである。
【０００７】
【課題を解決するための手段】
上記課題は、支持体上に少なくとも１層のハロゲン化銀乳剤層を有するハロゲン化銀写真感光材料において、該ハロゲン化銀乳剤層中に親水性基を有する含窒素複素環メルカプト化合物、親水性基を有しない含窒素複素環メルカプト化合物、及び、ポリマーラテックスを含有することを特徴とするハロゲン化銀写真感光材料によって達成された。
【０００８】
【発明の実施の形態】
以下、本発明を詳細に説明する。
本発明に用いられる親水性基を有する含窒素複素環メルカプト化合物と親水性基を有しない含窒素複素環メルカプト化合物について説明する。
【０００９】
含窒素複素環メルカプト化合物とは、メルカプト基を有する含窒素複素環化合物であるが、その含窒素複素環の例としては、オキサゾール、チアゾール、セレナゾール、イミダゾール、テトラゾール、トリアゾール、チアジアゾール、ピリミジン等の各環が挙げられ、またこれらの含窒素複素環は、ベンゼン、ナフタレン、あるいは他の複素環と縮合されていてもよい。親水性基としては、水酸基、カルボキシル基、アミノ基、スルホ基、スルホンアミド基、ウレイド基等が挙げられ、これらの親水性基は直接、又は脂肪族基、芳香族基、あるいはヘテロ環を介して前記含窒素複素環に結合する。
【００１０】
親水性基を有する含窒素複素環メルカプト化合物について説明する。本発明の感光材料において、親水性基を有する含窒素複素環メルカプト化合物として下記一般式（１）で表される化合物が好ましく用いられる。
【００１１】
【化１】
2004133206.tif 000002
【００１２】
一般式（１）において、Ｑ１　は５員、又は６員環の複素環核を形成するのに必要な原子群を表す。複素環核としては、イミダゾール、トリアゾール、テトラゾール、チアゾール、オキサゾール、セレナゾール、ベンゾイミダゾール、ベンゾオキサゾール、ベンゾチアゾール、チアジアゾール、オキサジアゾール、ベンゾセレナゾール、アザインデン（例えば、トリアザインデン、テトラザインデン、ペンタザインデン等）などである。これらの複素環核の中でもテトラゾール環が好ましい。
【００１３】
Ｒ１　は、−ＯＨ、−ＣＯＯＭ１　、−ＳＯ３　Ｍ１　、−ＮＨＳＯ２　Ｒ２　、−ＮＨＣＯＲ２　、または−ＮＨＣＯ２　Ｒ２　の少なくとも一種で置換された脂肪族基、芳香族基、ヘテロ環基を表す。脂肪族基としては、例えばメチル、エチル、ブチルなどのアルキル基、アリル、ブテニルなどのアルケニル基、プロパルギルなどのアルキニル基、ベンジル基などのアラルキル基等がある。芳香族基としては、例えばフェニル基、ナフチル基等がある。ヘテロ環基としては、例えばピリジン環、キノリン環、ピリミジン環、イソキノリン環等がある。Ｒ２　は、水素原子、脂肪族基または芳香族基を表す。Ｍ１　は水素原子、アルカリ金属、４級アンモニウム基、及び４級ホスホニウム基等のカチオンを表す。好ましいＲ１　は、−ＣＯＯＭ１　、もしくは−ＳＯ３　Ｍ１　の少なくとも一種で置換された脂肪族基、又は芳香族基である。以下に本発明で用いられる一般式（１）で表される化合物の具体例を示すが、本発明の範囲はこれらの化合物に限定されるものではない。
【００１４】
【化２】
2004133206.tif 000003
【００１５】
【化３】
2004133206.tif 000004
【００１６】
本発明に用いられる親水性基を有する含窒素複素環メルカプト化合物の含有量は、用いられるハロゲン化銀乳剤の特性、化合物の化学構造、及び現像条件によって異なるが、ハロゲン化銀乳剤中の銀１モル当たり１×１０−５〜５×１０−３モル、さらに好ましくは１×１０−４〜１×１０−３モルの範囲内で用いるとよい。
【００１７】
次に、親水性基を有しない含窒素複素環メルカプト化合物について説明する。本発明に用いられる親水性基を有しない含窒素複素環メルカプト化合物としては、下記一般式（２）で表される化合物が好ましい。
【００１８】
【化４】
2004133206.tif 000005
【００１９】
一般式（２）において、Ｑ２　は５員、又は６員環の複素環核を形成するのに必要な原子群を表す。複素環核としては、イミダゾール、トリアゾール、テトラゾール、チアゾール、オキサゾール、セレナゾール、ベンゾイミダゾール、ベンゾオキサゾール、ベンゾチアゾール、チアジアゾール、オキサジアゾール、ベンゾセレナゾール、アザインデン（例えば、トリアザインデン、テトラザインデン、ペンタザインデン等）等である。
【００２０】
一般式（２）における複素環核は、上記の水酸基、スルホ基、及びカルボキシル基等の親水性基を含まない置換基で置換されていてもよい。その置換基の例として、アルキル基（例えばメチル基、エチル基等）、アルケニル基（例えばアリル基等）、アラルキル基（例えばベンジル基等）、アリール基（例えばフェニル基、ナフチル基等）、ハロゲン原子、メルカプト基、シアノ基、ニトロ基等が挙げられる。以下に本発明で用いられる一般式（２）で表される化合物の具体例を示すが、本発明の範囲はこれらの化合物に限定されるものではない。
【００２１】
【化５】
2004133206.tif 000006
【００２２】
本発明に用いられる親水性基を有しない含窒素複素環メルカプト化合物の含有量は、用いられるハロゲン化銀乳剤の特性、化合物の化学構造、及び現像条件によって異なるが、ハロゲン化銀乳剤中の銀１モル当たり１×１０−５〜５×１０−３モル、さらに好ましくは１×１０−４〜１×１０−３モルの範囲内で用いるとよい。
【００２３】
また、親水性基を有しない含窒素複素環メルカプト化合物の添加量は、親水性基を有する含窒素複素環メルカプト化合物の添加量に対してモル比で０．５〜４．０倍であることが好ましく、更に好ましくは１．０〜２．５倍である。
【００２４】
本発明のハロゲン化銀写真感光材料は、レーザー光による高照度、短時間の走査露光が与えられるように、当該レーザー光に対する分光感度を持たせるために分光増感されていても良い。この分光増感に用いられる増感色素には、ＲｅｓｅａｒｃｈＤｉｓｃｌｏｓｕｒｅ　Ｉｔｅｍ　１８７１６（１９７９年１１月ｐ．６４７）同　Ｉｔｅｍ　３０８１１９　ＩＶ−Ａ項（１９８９年１２月　ｐ．９９３）に記載もしくは引用された文献に記載されている。特にシアニン色素、メロシアニン色素、複合メロシアニン色素は有用であり、これらの色素は単独で用いても良いが、しばしば組み合わせて用いられる。また必要に応じて、強色増感剤を併用して分光増感されていても良い。該増感色素の添加量は、効果の得られる最適量を任意に選択することができる。
【００２５】
本発明で用いられる増感色素の添加量は、ハロゲン化銀粒子の形状、サイズにより異なるが、好ましくはハロゲン化銀１モル当たり、４×１０−８〜８×１０−２モル、さらに好ましくは１×１０−７〜１×１０−３モル、特に好ましくは１×１０−５〜５×１０−３モルの範囲内で用いることができる。
【００２６】
本発明に用いられる増感色素の添加時期は、ハロゲン化銀の核形成からハロゲン化銀乳剤塗液調製終了までの任意の時期でよいが、好ましくは化学増感終了後以降に添加することである。
【００２７】
本発明に用いられるポリマーラテックスはポリスチレン、ポリブタジエン、スチレンブタジエン共重合体、ポリウレタン、アクリレート系、ポリエステルなどがあり、これら任意のものを使用することができる。
【００２８】
本発明に用いられるポリマーラテックスはスチレンブタジエン共重合体であることが好ましい。スチレンブタジエン共重合体ラテックスは、通常行われるような乳化重合によって製造される。乳化剤はオレイン酸ナトリウム、ロジン酸石ケン、ナフタレンスルホン酸ナトリウム、ジアルキルスルホコハク酸ナトリウムなどのアニオン活性剤を単独で用いるか、あるいはノニオン活性剤との組み合わせで用いてもよく、両性あるいはカチオン活性剤を使用してもよい。重合開始剤は過硫酸カリウムやクメンヒドロパーオキサイドなどの過酸化物やアゾビスイソブチロニトリルなどのアゾ化合物といった通常使用されるようなものでよい。また、スチレンブタジエン共重合体ラテックスのスチレンとブタジエンのモノマー組成比（重合させるときの仕込み重量比）は、スチレン／ブタジエン＝３０／７０からスチレン／ブタジエン＝８０／２０の範囲が好ましい。
【００２９】
本発明のスチレンブタジエン共重合体ラテックスはカルボキシル変性されていることが好ましい。カルボキシル変性は各種の不飽和カルボン酸を適当に組み合わせて重合すればよく、イタコン酸、マレイン酸、アクリル酸、およびメタクリル酸などを用いることができる。これら不飽和カルボン酸の仕込み重量率は０．５％から８％が好ましく、より好ましくは２％から５％である。従って本発明のスチレンブタジエン共重合体ラテックスは、前記不飽和カルボン酸モノマーが共重合体成分として含まれていても良い。また、その他のモノマー、例えばアクリレート、メタアクリレート等のモノマーとの共重合体であっても良い。
【００３０】
本発明においてラテックスポリマーは、ハロゲン化銀乳剤層のゼラチン量の０．０５倍以上１．０倍以下の任意の量で添加することができる。１．０倍以上であると、本発明におけるヒドラジン化合物による超硬調な写真特性は得られなくなり、塗布性にも悪影響を及ぼす。０．１倍以下だと本発明の効果を得ることができない。より好ましくは０．１倍から０．５倍である。
【００３１】
本発明に用いられるラテックスポリマーの平均粒径は０．００５〜１μｍで、より好ましくは０．０１〜１μｍである。
【００３２】
本発明の感光材料は印刷製版用として網点画質を向上させるためにヒドラジン化合物を用いることが好ましい。そのヒドラジン化合物は、特に制限は無く、例えば、米国特許第４，２２４，４０１号、同第４，２４３，７３４号、同第４，２７２，６１４号、同第４，３８５，１０８号、同第４，２６９，９２９号、同第４，３２３，６４３号、及び特開昭５６−１０６２４４号、同６１−２６７７５９号、同６１−２３０１４５号、同６２−２７０９５３号、同６２−１７８２４６号、同６２−１８０３６１号、同６２−２７５２４７号、同６３−２５３３５７号、同６３−２６５２３９号、特願平１−９２３５６号、同１−９９８２２号等の明細書に記載されたヒドラジン化合物などがあり、特に好ましくは特開２００１−７５２２５号に記載のものである。層中でのヒドラジン化合物の含有量は、用いられるハロゲン化銀乳剤の特性、化合物の化学構造及び現像条件によって異なるので、適当な含有量は、広い範囲にわたって変化しうるが、ハロゲン化銀１モル当り５×１０−６〜８×１０−２モルの範囲であり、特に好ましくは、５×１０−５〜１×１０−２モルの範囲である。また、同時にヒドラジン化合物の存在下で硬調化作用の促進効果を持つ化合物を用いてもよい。その化合物としては、特開昭６２−２２２２４１、米国特許第４，９７５，３５４、特開平８−１７１１６６、特開平８−１９０１６５、特開平８−２９７３３９等に記載されている化合物を使用することができる。
【００３３】
本発明のハロゲン化銀写真感光材料に用いられるハロゲン化銀乳剤は、塩化物含有率が５０モル％以上である。特に好ましくは臭化物含有率が１モル％以上である。ヨウ化物を含む場合は、その含有率は３モル％以下、より好ましくは１モル％以下である。ハロゲン化銀粒子の形状は、立方体、八面体のような規則的結晶に加え、不定形や板状の形状もとりうるが、特に立方体のものが好ましい。
【００３４】
本発明に用いられるハロゲン化銀乳剤粒子の平均サイズは、０．３μｍ以下の微粒子であり、特に好ましくは０．１５〜０．２５μｍの範囲である。｛（粒径の標準偏差）／（平均粒径）｝×１００で表される変動係数が１５％以下、より好ましくは１０％以下のものが用いられる。
【００３５】
本発明で用いられるハロゲン化銀乳剤の粒子形成には、順混合、逆混合、同時混合等の、当業界では周知の方法が用いられる。なかでも同時混合法の１種で、粒子形成される液相中のｐＡｇを一定に保ついわゆるコントロールドダブルジェット法を用いることが好ましい。また、粒子の形成あるいは物理熟成の過程において、亜硫酸塩、鉛塩、タリウム塩、ロジウム塩もしくはその錯塩、イリジウム塩もしくはその錯塩を共存させても良い。
【００３６】
本発明で用いられるハロゲン化銀乳剤は、種々の化学増感剤によって増感することが好ましく、イオウ増感法、セレン増感法、貴金属増感法など当業界で一般的な方法を、単独、あるいは組み合わせて用いることができ、この化学増感を最適に行うために、チオシアン化合物、チオエーテル化合物、アザインデン化合物、チオスルホン酸化合物などを存在させることもできる。
【００３７】
本発明のハロゲン化銀写真感光材料は、ハロゲン化銀乳剤層及びその他の親水性コロイド層の主たるバインダーとしてゼラチンを用いる。このゼラチンとして、石灰処理ゼラチン、酸処理ゼラチンなどを用いることができる。
【００３８】
本発明の感光材料に用いられる各種添加剤は公知の写真用添加剤を用いることができる。これらは、Ｒｅｓｅａｒｃｈ　Ｄｉｓｃｌｏｓｕｒｅ　Ｉｔｅｍ　１７６４３（１９７８年１２月）および１８７１６（１９７９年１１月）３０８１１９（１９８９年１２月）に記載、あるいは引用された文献に記載されている。
【００３９】
本発明のハロゲン化銀感光材料として用いることができる支持体としては、当業界で公知のいかなるものも用いることができ、特に酢酸セルロース、ポリエチレンテレフタレートと言ったようなポリエステルフィルムなどを挙げることができる。これらの支持体は、必要に応じて下引き加工や帯電防止処理がなされても良い。
【００４０】
本発明である感光材料を現像処理するための現像液および現像方法については、特に制限は無く、好ましくは、特開２０００−２６７２１７号に記載の現像液および現像方法を用いる。
【００４１】
【実施例】
以下に実施例により本発明を具体的に説明するが、むろんこの記述により本発明が制限されるものではない。
【００４２】
実施例
＜ハロゲン化銀乳剤の作製＞
混合温度を６０℃に保ちながら、ｐＡｇコントロールドダブルジェット法により、平均粒子径０．１８ミクロンの立方体単分散で、塩化ロジウムを２．３×１０−７モル／モルＡｇ、塩化イリジウムを５．８×１０−７モル／モルＡｇを含有する塩ヨウ臭化銀乳剤粒子（塩化物含有率７０％、ヨウ化物含有率０．２％）をイオン交換された石灰処理オセインゼラチンの存在下に形成させた。この乳剤を、ゼラチン凝集剤としてスチレンスルホン酸−無水マレイン酸共重合体、凝集助剤として硫酸ナトリウムを用いてフロキュレーション法により凝集、水洗し、ゼラチンを加え再溶解した後に銀１モル当たりチオ硫酸ナトリウム８ｍｇ、塩化金酸１０ｍｇを加え、６０℃で５０分間加熱する化学増感を施した後に、８分割し、表１に示すように親水性基を有する含窒素複素環メルカプト化合物あるいは比較化合物（Ｃ−１）、親水性基を有しない含窒素複素環メルカプト化合物を添加し、下記の増感色素（Ｄ−１）を添加した。これらの乳剤それぞれに、更にハイドロキノンを２００ｍｇ／ｍ２　、界面活性剤として下記化合物（Ｓ−１）を３０ｍｇ／ｍ２　、ヒドラジン化合物として下記化合物（Ｈ−１）を４ｍｇ／ｍ２　、硬調化促進剤として下記化合物（ＣＰ−１）を１５ｍｇ／ｍ２加えてから、表１に示すようにポリマーラテックスを添加した後に、ポリエチレンテレフタレートフィルム上に銀量３．５ｇ／ｍ２　、ゼラチンが２．０ｇ／ｍ２　になるように塗布を行った。同時に乳剤層の上に下記の保護層を重層塗布して各種感光材料を作製した。
【００４３】
【表１】
2004133206.tif 000007
備考
※一般式（１）および（２）の添加量単位は（銀１モル当たりのミリモル数）
※ラテックスポリマーの添加量単位は（ｇ／ｍ２）
【００４４】
＜保護層塗液の調製＞
ゼラチン水溶液に界面活性剤として（Ｓ−１）を２０ｍｇ／ｍ２　、および（Ｓ−２）を５ｍｇ／ｍ２　、平均粒子径３．５μｍの不定形シリカマット剤を２５ｍｇ／ｍ２　、粒子径１０〜２０ｎｍのコロイダルシリカを２０ｍｇ／ｍ２　、ウレタンラテックスを固形分で０．３ｇ／ｍ２　となるように添加し、さらに１，３−ジビニルスルホニル−２−プロパノールを６０ｍｇ／ｍ２　加え、ゼラチンが１．０ｇ／ｍ２　となるように塗布した。
【００４５】
なお、支持体の裏面には下記処方のバック層、およびバック保護層を予め塗布しておいた。
＜バック層塗液の調製＞　　　　　　　　　　　１ｍ２　当たりの量
ゼラチン　　　　　　　　　　　　　　　　　　　　１．５　ｇ
染料１　　　　　　　　　　　　　　　　　　　　　１００　ｍｇ
染料２　　　　　　　　　　　　　　　　　　　　　　３０　ｍｇ
界面活性剤Ｓ−１　　　　　　　　　　　　　　　　　３０　ｍｇ
ウレタンラテックス　　　　　　　　　　　　　　　０．６　ｇ
１，３−ジビニルスルホニル−２−プロパノール　　　６０　ｍｇ
＜バック保護層塗液の調製＞　　　　　　　　　１ｍ２　当たりの量
ゼラチン　　　　　　　　　　　　　　　　　　　　１．０　ｇ
界面活性剤Ｓ−１　　　　　　　　　　　　　　　　　１５　ｍｇ
界面活性剤Ｓ−２　　　　　　　　　　　　　　　　　　３　ｍｇ
ポリスチレン微粒子（平均粒子径６μｍ）　　　　　　３０　ｍｇ
１，３−ジビニルスルホニル−２−プロパノール　　　４０　ｍｇ
【００４６】
【化６】
2004133206.tif 000008
【００４７】
【化７】
2004133206.tif 000009
【００４８】
＜写真特性の評価＞
塗布した試料を４０℃７日間アニールした後、ステップウエッジ及び６００ｎｍ以上の波長のみを透過する色フィルターを通してキセノンフラッシュ感光計で１０−５秒露光し、下記組成の現像液及び三菱製紙製ＣＦ−６００１定着液を用いて、ローラー搬送型自動現像機（大日本スクリーン製造株式会社製、ＬＤ−Ｔ１０６０）で３５℃３０秒現像処理を行った。評価結果は表２に示した。ここで感度は、センシトメトリーにより得られた透過濃度３．０を与える露光量の逆数で、相対感度として求めた。
【００４９】
＜保存安定性試験＞
塗布した試料を４０℃７日間アニールした後に、更に４０℃６０％ＲＨの環境下で３０日間放置した。この試料を上記同様の露光、現像することにより感度を求めた。この感度を上記の４０℃７日アニール直後の感度を１００としたときの相対感度差として表２に示す。
【００５０】
＜黒ポツの評価＞
塗布した試料を４０℃７日間アニールした後、更に４０℃６０％ＲＨの環境下で３０日間放置した。この試料を上記と同じ現像液、定着液、自動現像機を用いて、３８℃４０秒現像処理を行い、その発生を調べた。黒ポツは１００倍のルーペを使って観察し、１平方センチメールあたりの発生数を観察した。結果を表２に示す。
【００５１】
＜カブリの評価＞
塗布した試料を４０℃７日間アニールした後、更に５０℃８０％ＲＨ環境下で７日間放置した試料を３８℃４０秒現像処理を行いＤｍｉｎを測定した。測定は１０枚重ねで行い、この値を１／１０倍した。結果を表２に示す。
【００５２】
＜現像液処方＞
亜硫酸カリウム　　　　　　　　　　　　　　　　　　　　　　　　６５ｇ
炭酸カリウム　　　　　　　　　　　　　　　　　　　　　　　　　１５ｇ
水酸化カリウム　　　　　　　　　　　ｐＨを１０．５とするのに必要な量
ジエチレングリコール　　　　　　　　　　　　　　　　　　　　　３５ｇ
ハイドロキノン　　　　　　　　　　　　　　　　　　　　　　　　２５ｇ
４−メチル−４−ヒト゛ロキシメチル−１−フェニル−３−ヒ゜ラソ゛リト゛ン　　　　　　　　　　　　１．０ｇ
ジエチレントリアミン五酢酸　　　　　　　　　　　　　　　　　２．０ｇ
臭化カリウム　　　　　　　　　　　　　　　　　　　　　　　　５．０ｇ
５−メチルベンゾトリアゾール　　　　　　　　　　　　　　　　０．３ｇ
水を加えて１リットルとする。
【００５３】
【表２】
2004133206.tif 000010
【００５４】
表２の結果より、親水性基を有する含窒素複素環メルカプト化合物、親水性基を有しない含窒素複素環メルカプト化合物、及び、ラテックスポリマーを併用することによって、ハロゲン化銀写真感光材料の保存安定性が向上し、黒ポツ、カブリが抑制される。
【００５５】
【発明の効果】
本発明により、経時保存安定性に優れ、黒ポツ、カブリが少ないハロゲン化銀写真感光材料得ることができた。